БЫСТРООТВЕРДЕВАЮЩАЯСЯ ВУЛКАНИЗУЕМАЯ ЭЛАСТОМЕРНАЯ КОМПОЗИЦИЯ, СОСТОЯЩАЯ ИЗ МНОГИХ ЧАСТЕЙ, И СПОСОБ СМЕШЕНИЯ ЛИТЬЕВОГО ИНЖЕКЦИОННОГО ФОРМОВАНИЯ И ВУЛКАНИЗАЦИИ ЭЛАСТОМЕРНОЙ КОМПОЗИЦИИ

1. Быстроотверждающаяся вулканизуемая составленная из многих частей резиновая смесь, содержащая:
S
(1) первый резиновый компаунд, содержащий (а) эластомер и (b), по меньшей мере, один вулканизующий агент, причем этот первый резиновый компаунд имеет значение показателя времени t2, по меньшей мере, 1,5 мин., при измерении при температуре 190°С;
S
(2) второй резиновый компаунд, содержащий (а) эластомер и (b), по меньшей мере, один ускоритель вулканизации, причем этот второй резиновый компаунд имеет значение показателя времени t2, по меньшей мере, 1,5 мин., измеренный при температуре 190°С; и
S
(3) при необходимости, один или более дополнительный резиновый компаунд, содержащий (а), по меньшей мере, один эластомер, причем этот необязательный дополнительный резиновый компаунд имеет значение показателя времени t2, по меньшей мере, 1,5 мин., измеренный при температуре 190°С;
в которой:
эластомер (1)(а) и эластомер (2)(а) являются одинаковыми или относятся к одному и тому же семейству эластомеров, а вулканизующий агент (1)(b) и ускоритель вулканизации (2)(b) совместно действуют как вулканизующая система для эластомеров (1)(а) и (2)(а);
эластомер (3)(а) является тем же самым эластомером, что и один или оба эластомера (1)(а) и (2)(а), или он относится к тому же семейству эластомеров, что и эластомеры (1)(а) и (2)(а), либо эластомер (3)(а) отличается от эластомеров (1)(а) и (2)(а) и не относится к тому же семейству эластомеров, что и эластомеры (1)(а) и (2)(а), при условии, что эластомер (3)(а) вулканизуется (отверждается) вулканизующей системой, содержащей вулканизующий агент (1)(b) и ускоритель вулканизации (2)(b), и/или эластомер (3)(а) образует стабильную дисперсию с эластомерами (1)(а) и (2)(а);
по меньшей мере, один эластомер, выбранный из группы, состоящей из эластомера (1)(а), эластомера (2)(а) и эластомера (3)(а), имеет вязкость по Муни в пределах 20-75, при измерении при температуре 100°С согласно ASTM D1646,
первый резиновый компаунд, второй резиновый компаунд и необязательный дополнительный резиновый компаунд хранятся отдельно друг от друга до применения быстро отверждающейся вулканизуемой составленной из многих частей резиновой смеси,
S
смесь равных объемных частей первого резинового компаунда и второго резинового компаунда, и, при необходимости, с равной объемной частью необязательного дополнительного резинового компаунда имеет значение показателя времени t2 менее чем 0,7 мин.,
S
каждое из значений показателя времени t2 измерено посредством реометра с колеблющимся диском (ODR) согласно ASTM D 2084.
2. Быстроотверждающаяся вулканизуемая составленная из многих частей резиновая смесь по п.1, в которой, по меньшей мере, один эластомер, выбранный из группы, состоящей из эластомера (1)(а), эластомера (2)(а) и эластомера (3)(а), имеет вязкость по Муни в пределах 20-50, измеренную при температуре 100°С согласно ASTM D1646.
3. Быстроотверждающаяся вулканизуемая составленная из многих частей резиновая смесь по п.1, в которой, по меньшей мере, один эластомер, выбранный из группы, состоящей из эластомера (1)(а), эластомера (2)(а) и эластомера (3)(а), имеет вязкость по Муни в пределах 30-50, измеренную при температуре 100°С согласно ASTM D1646.
4. Быстроотверждающаяся вулканизуемая составленная из многих частей резиновая смесь по п.1, в которой,
(1) первый резиновый компаунд содержит 100 мас.ч. эластомера, 0-150 мас.ч., по меньшей мере, одного наполнителя, 0-6 мас.ч., по меньшей мере, одной добавки и 1-20 мас.ч. вулканизующей системы, содержащей вулканизующий агент (1)(b),
(2) второй резиновый компаунд содержит 100 мас.ч. эластомера, 0-150 мас.ч., по меньшей мере, одного наполнителя, 0-6 мас.ч., по меньшей мере, одной добавки и 1-20 мас.ч. вулканизующей системы, содержащей ускоритель вулканизации (2)(b),
(3) необязательный дополнительный резиновый компаунд содержит 100 мас.ч. эластомера, 0-150 мас.ч., по меньшей мере, одного наполнителя, 0-6 мас.ч., по меньшей мере, одной добавки и 0-20 мас.ч. вулканизующей системы, содержащей только вулканизующий агент или ускоритель вулканизации.
5. Быстроотверждающаяся вулканизуемая составленная из многих частей резиновая смесь по п.4, в которой,
(1) первый резиновый компаунд содержит 100 мас.ч. эластомера, 40-85 мас.ч., по меньшей мере, одного наполнителя, 2-4 мас.ч., по меньшей мере, одной добавки и 4-12 мас.ч. вулканизующей системы, содержащей вулканизующий агент (1)(b),
(2) второй резиновый компаунд содержит 100 мас.ч. эластомера, 40-85 мас.ч., по меньшей мере, одного наполнителя, 2-4 мас.ч., по меньшей мере, одной добавки и 4-12 мас.ч. вулканизующей системы, содержащей ускоритель вулканизации (2)(b),
(3) необязательный дополнительный резиновый компаунд содержит 100 мас.ч. эластомера, 40-85 мас.ч., по меньшей мере, одного наполнителя, 2-4 мас.ч., по меньшей мере, одной добавки и 4-12 мас.ч. вулканизующей системы, содержащей только вулканизующий агент или ускоритель вулканизации.
6. Быстроотверждающаяся вулканизуемая составленная из многих частей резиновая смесь по п.1, которая содержит 2-150 об.ч. второго резинового компаунда на 100 об.ч. первого резинового компаунда.
7. Быстроотверждающаяся вулканизуемая составленная из многих частей резиновая смесь по п.1, которая содержит 10-130 об.ч. второго резинового компаунда на 100 об.ч. первого резинового компаунда.
8. Быстроотверждающаяся вулканизуемая составленная из многих частей резиновая смесь по п.1, которая содержит 80-120 об.ч. второго резинового компаунда на 100 об.ч. первого резинового компаунда.
9. Быстроотверждающаяся вулканизуемая составленная из многих частей резиновая смесь по п.1, которая содержит 2-150 об.ч. необязательного дополнительного резинового компаунда на 100 об.ч. первого резинового компаунда.
10. Быстроотверждающаяся вулканизуемая составленная из многих частей резиновая смесь по п.1, которая содержит 10-130 об.ч. необязательного дополнительного резинового компаунда на 100 об.ч. первого резинового компаунда.
11. Быстроотверждающаяся вулканизуемая составленная из многих частей резиновая смесь по п.1, которая содержит 80-120 об.ч. необязательного дополнительного резинового компаунда на 100 об.ч. первого резинового компаунда.
12. Быстроотверждающаяся вулканизуемая составленная из многих частей резиновая смесь по п.1, в которой первый резиновый компаунд, второй резиновый компаунд и необязательный дополнительный резиновый компаунд присутствуют в равных по объему количествах.
13. Быстроотверждающаяся вулканизуемая составленная из многих частей резиновая смесь по п.1, в которой эластомер (1)(а) и эластомер (2)(а) являются эластомерами из одной семейства эластомеров, выбранных из группы, состоящей из акрилатного каучука (АСМ), акрилонитрилбутадиенового каучука (NBR), гидрированного акрилонитрилбутадиенового каучука (HNBR), эпихлоргидринового каучука (ЕСО), фторуглеродного каучука (FKM), этилен-акрилат каучука (АЕМ) и этиленпропилендиенового каучука (EPDM).
14. Быстроотверждающаяся вулканизуемая составленная из многих частей резиновая смесь по п.13, в которой эластомер (1)(а) и эластомер (2)(а) относятся к семейству акрилатного каучука (АСМ) и могут быть одинаковыми или разными.
15. Быстроотверждающаяся вулканизуемая составленная из многих частей резиновая смесь по п.13, в которой эластомер (1)(а) и эластомер (2)(а) относятся к семейству гидрированного акрилонитрилбутадиенового каучука (HNBR) и могут быть одинаковыми или разными.
16. Способ смешения, литьевого инжекционного формования и вулканизации резиновой смеси, содержащий стадии:
(a) одновременной подачи потоков первого резинового компаунда, второго резинового компаунда и, при необходимости, одного или более дополнительных резиновых компаундов в инжекционную камеру инжекционного пресса, в которой потоки каучука объединяют;
(b) инжектирование объединенных потоков каучука из инжекционной камеры при давлении, по меньшей мере, 10000 пси в неподвижный смеситель с герметичными условиями, расположенный ниже по ходу потока инжекционной камеры, в котором потоки каучука смешивают с образованием смешанного потока каучука, и
(c) подачу смешанного потока каучука в пресс-форму с герметичными условиями, расположенную ниже по ходу потока неподвижного смесителя,
в котором
(1) первый резиновый компаунд содержит (а) эластомер и (b), по меньшей мере, один вулканизующий агент,
(2) второй резиновый компаунд содержит (а) эластомер и (с), по меньшей мере, один ускоритель вулканизации и
(3) один или более необязательных дополнительных резиновых компаундов содержат (а), по меньшей мере, один эластомер,
и в котором
эластомер (1)(а) и эластомер (2)(а) являются одинаковыми и относятся к одному и тому же семейству эластомеров, а вулканизующий агент (1)(b) и ускоритель вулканизации (2)(b) совместно действуют как вулканизующая система для эластомеров (1)(а) и (2)(а), и,
по меньшей мере, один эластомер, выбранный из группы, состоящей из эластомера (1)(а), эластомера (2)(а) и эластомера (3)(а), имеет вязкость по Муни в пределах 20-75, измеренную при температуре 100°С согласно ASTM D1646.
17. Способ смешения, литьевого инжекционного формования и вулканизации резиновой смеси по п.16, в котором, по меньшей мере, один эластомер, выбранный из группы, состоящей из эластомера (1)(а), эластомера (2)(а) и эластомера (3)(а), имеет вязкость по Муни в пределах 20-50, измеренную при температуре 100°С согласно ASTM D1646.
18. Способ смешения, литьевого инжекционного формования и вулканизации резиновой смеси по п.16, в котором, по меньшей мере, один эластомер, выбранный из группы, состоящей из эластомера (1)(а), эластомера (2)(а) и эластомера (3)(а), имеет вязкость по Муни в пределах 30-50, измеренную при температуре 100°С согласно ASTM D1646.
19. Способ смешения, литьевого инжекционного формования и вулканизации резиновой смеси по п.16, в котором объединенные потоки каучука инжектируют из инжекционной камеры при давлении в пределах от 10000 до 45000 пси.
20. Способ смешения, литьевого инжекционного формования и вулканизации резиновой смеси по п.16, в котором объединенные потоки каучука инжектируют из инжекционной камеры при давлении в пределах от 10000 до 25000 пси.